СПОСОБ ПОЛУЧЕНИЯ ТВЕРДОГО НЕОРГАНИЧЕСКОГО МАТЕРИАЛА

1. Способ получени  твердого минерального материала, содержащий следующие стадии:
a) получение водной пасты, включающее следующие стадии:
а1) получение пасты взаимодействием (i) порошка одного или более материалов, содержащих соединение или комбинацию соединений кремни , выбранного из:
2
соединений кремни , присутствующих в форме безводного диоксида кремни  (SiO), выбранных из аморфного диоксида кремни , кварца, тримидита, кристабаллита, стишовита и безводного диоксида кремни , экстрагированного из растений и
4
- соединений кремни , присутствующих в форме гидратированного диоксида кремни  (Si(OH)), выбранного из диатомита, радиоларита, опала, гэза, халцедоновой разновидности кварца, песчаника,  шмы, агата, шерта, лютецита, халцедонита, кварцина, окаменевшей древесины и халцедона, с (ii) неорганическим основанием или комбинацией неорганических оснований, и необ зательно с (iii) добавлением воды;
а2) получение состава, состо щего из соединени  или комбинации соединений, выбранных из солей органических кислот;
а3) получение состава, содержащего дополнительный минерал или комбинацию минералов, кристаллических или аморфных, выбранных из:
алюмосиликатов;
алюминатов;
щелочных и щелочноземельных карбонатов;
карбонатов металлов;
силикатов, содержащих чистый диоксид кремни ; и
щелочноземельных силикатов,
такой, чтобы составы, полученные на стади х a1) - а3) включали, по меньшей мере, (i) кремний в форме безводного диоксида кремни , (ii) алюминий и (iii) кальций и/или магний; и необ зательно содержит воду;
а4) получение пасты смешиванием составов стадий a1), а2 и а3).
b) формование пасты, полученной на стадии а); и
c) затвердевание водной пасты, сформированной на стадии b) высушиванием при атмосферном давлении, и при температуре меньше 99°С до получени  твердого неорганического материала.
2. Способ по п.1, в котором стадию затвердевани  с) сопровождают стадией обжига.
3. Способ по п.2, в котором стадию обжига провод т при температуре выше 1500°С.
4. Способ по п.1, в котором кварц выбирают из горного хрустал , аметиста, розового кварца, дымчатого кварца, цитрина, молочного кварца, празеолита, авантюрина и волокнистого кварца.
2
2
5. Способ по п.1, в котором материал или материалы, содержащие соединение или комбинацию соединений кремни  типа безводного диоксида кремни  (SiO) выбирают из аморфного силиката, содержащего более 20 мол.% SiO, по сравнению с общим количеством молей упом нутого силиката.
6. Способ по п.1, в котором алюминосиликаты выбирают из: (i) природных глин и обожженных глин, (ii) шпатов, (iii) слюды, (iv) вулканического стекла, (v) сланцев, (vi) цеолитов, (vii) гранатов, (viii) некоторых амфиболов и (ix) фельдшпатидов.
2
2
5
4
4
7
20
4
0,7
4
8
20
4
2
0,6
6
8
20
4
2
2
2
3
7. Способ по п.6, в котором глины выбирают из: каолинита AlSiO(OH), иллита KAl[SiAlO](OH), смектита (1/2Ca,Na)(Al[(Si,Al)O](OH)·nHO, вермикулита (Mg, Ca)Al[(SiAl)O](OH)·nHO, метакаолина 2SiO AlO и обожженой глины.
3
8
3
8
2
2
8
8. Способ по п.6, в котором шпат выбирают из ортоклазных шпатов KAlSiO, включа  ортоклаз, микроклин и санидин, плагиоклазных шпатов, включа  альбит NaAlSiO и анортит CaAlSiO.
3
4
4
6-8
6
6
24
4
3
1-2
2
2
6
2
6
2
8
6
6
24
2
4-8
6
6
24
4
1-2
4-8
6
6
24
4
8
6
6
24
4
9. Способ по п.6, в котором шпаты выбирают из: нефелина (Na,K)AlSiO, калсилита SiAlOK, канкринита или вишневита (NaCaK)[SiAlO][(SO, CO, Cl, O]·nHО, лейцита KAlSiO, анальцита NaAlSiO·HO, содалита NaSiAlOCl, гаюина (Na,Ca)[SiAlO](SO), лазурита (Na, Са)[SiAlO](SO,S) и нозеана Na[SiAlO](SO).
3
3
10
2
2
3
10
2
2
3
10
2
9
8
20
4
2
3
3
10
2
2
2
3
10
2
1,6
4
7
3
0,7
20
4
2
4
6
2
20
4
10. Способ по п.6, в котором слюду выбирают из: биотита K(Fe, Mg)AlSiO(OH, F), мусковита KAl(AlSiO)(OH, F), бромомусковита KAlBSiO(OH, F), гидробиотита K(Mg, Fe)(Si, Al)O(OH)·nHO, флогопита KMg(AlSiO)(F,OH), лепидолита KLiAl(OH,F)AlSiO, циннвальдита KLiFeAl(O,F), глауконита (K,Ca,Na)(Fe,Al, Mg)Si,AlO(OH) и парагонита NaAl [SiAlO](OH).
3
2
4
3
3
2
4
3
3
2
4
3
3
2
4
3
11. Способ по п.6, в котором гранат выбирают из алмандита FeAl(SiO), гроссул ра СаAl(SiO), пиропа MgAl(SiO) и спессартина MnAl(SiO).
12. Способ по п.1, в котором на стадии а1) и/или на стадии а3) диоксид кремни   вл етс  продуктом экстракции из растений.
13. Способ по п.12, в котором растение выбирают из хвоща (Equisetum arwense), папоротника, рисовой соломы, тростника, папируса и хлебных злаков.
2
3
2
3
2
2
3
2
3
14. Способ по п.1, в котором на стадии а1) неорганическое основание выбирают из: гидроксида натри , гидроксида кали , гидроксида лити , карбоната натри  (NaСО или NaСО·10НО), карбоната кали  KСО и карбоната лити  LiСО.
4
3
3-
-
-
-
15. Способ по п.1, в котором на стадии а2) добавл ют одно или несколько минеральных соединений, выбранных из соединений, содержащих фосфатный [РО ], нитратный [NO ], фторный [F] и хлорный [Cl] радикалы.
5
4
3
3
2
16. Способ по п.15, в котором дополнительные минеральные соединени  выбирают из апатита Са(PO)(ОН,F,Cl), селитры KNO, флюорита CaF и поваренной соли NaCl.
17. Способ по п.1, в котором на стадии а2) добавл ют соль серной кислоты.
4
2
18. Способ по п.17, в котором соль серной кислоты состоит из гипса [CaSO·2HO].
19. Способ по п.1, в котором на стадии а2) органическа  кислота или соль органической кислоты состоит из карбоновой кислоты, выбранной из алкилкарбоновых кислот с количеством атомов углерода от 2 до 20 и арилкарбоновых кислот с количеством атомов углерода от 6 до 20.
3
6
5
3
2
2
2
2
2
2
3
2
2
6
5
5
6
4
2
3
2
3
6
4
2
2
3
20. Способ по п.19, в котором соли алкилкарбоновых кислот и арилкарбоновых кислот выбирают из солей следующих кислот: уксусной кислоты [СНСООН], бензойной кислоты [СНСООН], бутановой кислоты [СНСНСНСООН], хлоруксусной кислоты [ClCHСООН], лимонной кислоты [НООСС(OH)(СНСООН)], муравьиной кислоты [НСООН], фумаровой кислоты [транс-НООССН-СНСООН], гликолевой кислоты [НОСНСООН], молочной кислоты [СНСН(ОН)СООН], малеиновой кислоты [цис-НООССН-СНСООН],  блочной кислоты [НООССН(ОН)СНСООН], малоновой кислоты [НООССНСООН], миндальной кислоты [СНСНОН)СООН], о-фталевой кислоты [о-СH(СООН)], щавелевой кислоты [НООССООН], пропановой кислоты [СНСНСООН], виноградной кислоты [СНСОСООН], салициловой кислоты [о-СН(ОН)СООН],  нтарной кислоты [НООССНСНСООН], винной кислоты [НООССН(ОН)СН(OH)СООН], трихлоруксусной кислоты [CClССООН].
4
5
6
21. Способ по п.20, в котором соль органической кислоты состоит из битартрата кали  СНОK.
22. Способ по п.1, в котором на стадии а3) алюминат(ы) выбирают из: гиббсита, оксида алюмини  и диаспора.
23. Способ по п.1, в котором на стадии а3), щелочной или щелочноземельный карбонат(ы) выбирают из: кальцита, доломита, магнезита и натрона.
24. Способ по п.1, в котором на стадии а3) карбонат(ы) металла выбирают из: малахита и родохрозита.
25. Способ по п.1, в котором на стадии а3) силикат(ы), содержащий чистый диоксид кремни , выбирают из кварца, кристобаллита, тримидита, стишовита и аморфного диоксида кремни .
26. Способ по п.1, в котором на стадии а3) щелочноземельные силикаты выбирают из: талька, серпентина, асбеста, волластонита, пироксенов, оливина и некоторых амфиболов.
3
2
6
2
6
3
2
6
2
6
2
6
6
6
27. Способ по п.26, в котором пироксены выбирают из: ортопироксена, включа  энстатит MgSiO, эгирин NaFeSiO, пижонит (Mg, Fe, Ca)(Mg, Fe)SiO и ферросилит FeSiO; клинопероксена, включающего диопсид CaMgSiO, аугит (Са, Fe, Mg) (Si, Al)O, жадеит NaAlSiO и сиодумен LiAlSiO.
28. Способ по любому из пп.1-27, в котором на стадии а) прибавл ют оксид цинка ZnO.
29. Водна  неорганическа  паста дл  получени  твердого неорганического материала, который состоит из смеси, содержащей:
a) водную пасту, полученную взаимодействием
(i) порошка одного или более материалов, содержащих соединение или комбинацию соединений кремни , выбранного из:
2
соединений кремни , присутствующих в форме безводного диоксида кремни  (SiO), выбранных из кварца, тримидита, кристабаллита, стишовита и безводного диоксида кремни , экстрагированного из растений и
4
соединений кремни , присутствующих в форме гидратированного диоксида кремни  (Si(OH)), выбранного из диатомита, радиоларита, опала, гэза, халцедоновой разновидности кварца, песчаника,  шмы, агата, шерта, лютецита, халцедонита, кварцина, окаменевшей древесины и халцедона, с (ii) неорганическим основанием или комбинацией неорганических оснований, необ зательно с (iii) добавлением воды;
b) состав, содержащий соединение или комбинацию соединений, выбранных из солей органических кислот;
c) состав, содержащий дополнительный минерал или комбинацию минералов, кристаллических или аморфных, выбранных из:
алюмосиликатов;
алюминатов;
щелочных и щелочноземельных карбонатов;
карбонатов металлов;
силикатов, содержащих чистый диоксид кремни ; и
щелочноземельных силикатов,
такой, что пасту получают смешиванием составов из стадий а) - с);
b) пасту, полученную на стадии а) формуют; и
c) водную пасту, сформированную на стадии b) закрепл ют высушиванием при атмосферном давлении и при температуре меньше 99°С, до получени  твердого неорганического материала.
30. Основной состав дл  получени  твердого неорганического материала, состо щего из смеси составов а) и b):
a) состав, полученный взаимодействием (i) порошка одного или более материалов, содержащих соединение или комбинацию соединений кремни , выбранного из:
2
соединений кремни , присутствующих в форме безводного диоксида кремни  (SiO), выбранных из аморфного силиката, кварца, тримидита, кристабаллита, стишовита и безводного диоксида кремни , экстрагированного из растений, и
4
соединений кремни , присутствующих в форме гидратированного диоксида кремни  (Si(OH)), выбранного из диатомита, радиоларита, опала, гэза, халцедоновой разновидности кварца, песчаника,  шмы, агата, шерта, лютецита, халцедонита, кварцина, окаменевшей древесины и халцедона и материалов, содержащих опал или халцедон, с (ii) неорганическим основанием или комбинацией неорганических оснований, при необходимости с (iii) добавлением воды;
b) состав, состо щий из соединени  или комбинации соединений, выбранных из солей органических кислот.
31. Способ дл  приготовлени  основного состава дл  получени  твердого неорганического материала из следующих стадий:
a) получение состава взаимодействием (i) порошка одного или более материалов, содержащих соединение или комбинацию соединений кремни , выбранного из:
2
соединений кремни , присутствующих в форме безводного диоксида кремни  (SiO), выбранных из аморфного силиката, кварца, тримидита, кристабаллита, стишовита и безводного диоксида кремни , экстрагированного из растений и
4
соединений кремни , присутствующих в форме гидратированного диоксида кремни  (Si(OH)), выбранного из диатомита, радиоларита, опала, гэза, халцедоновой разновидности кварца, песчаника,  шмы, агата, шерта, лютецита, халцедонита, кварцина, окаменевшей древесины и халцедона и материалов, содержащих опал или халцедон, с (ii) неорганическим основанием или комбинацией неорганических оснований, необ зательно с (iii) добавлением воды;
b) состав, состо щий из соединени  или комбинации соединений, выбранных из солей органических кислот.
с) упом нутый основной состав получают смешиванием составов, полученных на стадии а) и b).